(57)【要約】【課題】高炉スラグ高含有結合材を用いて調製したコンクリート組成物は得られるコンクリート硬化体の圧縮強度が低く、また水硬性高炉スラグ組成物は水和反応により硬化する過程での発熱により温度上昇する熱履歴を受けると、得られるコンクリート硬化体の圧縮強度が低下し、更に水硬性高炉スラグ組成物はＳ値が大きい、という複数の問題を、同時に且つ充分に解決できる水硬性高炉スラグ組成物及びこれを硬化して得られるコンクリート硬化体を提供する。【解決手段】下記の結合材１００質量部当たり下記の混和剤を０．０１〜０．５０質量部の割合で含有する水硬性高炉スラグ組成物を用いた。  結合材：粉末度が３０００〜８０００ｃｍ２／ｇの高炉スラグ微粉末を４０〜８０質量％、ポルトランドセメントを１５〜５５質量％及び硫酸塩をＳＯ３換算で１．０〜５．０質量％（高炉スラグ微粉末、ポルトランドセメント及び硫酸塩の合計１００質量％）の割合で含有してなるもの。  混和剤：下記のＡ成分と下記のＢ成分の２成分からなり、且つＡ成分を５０〜９９質量％及びＢ成分を１〜５０質量％（合計１００質量％）の割合で含有してなるもの。  Ａ成分：質量平均分子量が１０００〜２００００及び２１℃の水に対する溶解度が９０％以上の水溶性デキストリン化合物  Ｂ成分：質量平均分子量が２０００１〜５００００及び２１℃の水に対する溶解度が９０％以上の水溶性デキストリン化合物【選択図】なし【特許請求の範囲】
【請求項１】
下記の結合材、下記の混和剤、水、細骨材及び粗骨材を含有する水硬性高炉スラグ組成物であって、該結合材１００質量部当たり該混和剤を０．０１〜０．５０質量部の割合で含有することを特徴とする水硬性高炉スラグ組成物。
結合材：粉末度が３０００〜８０００ｃｍ２／ｇの高炉スラグ微粉末を４０〜８０質量％、ポルトランドセメントを１５〜５５質量％及び硫酸塩をＳＯ３換算で１．０〜５．０質量％（高炉スラグ微粉末、ポルトランドセメント及び硫酸塩の合計１００質量％）の割合で含有してなるもの。
混和剤：下記のＡ成分と下記のＢ成分の２成分からなり、且つＡ成分を５０〜９９質量％及びＢ成分を１〜５０質量％（合計１００質量％）の割合で含有してなるもの。
Ａ成分：質量平均分子量が１０００〜２００００及び２１℃の水に対する溶解度が９０％以上の水溶性デキストリン化合物
Ｂ成分：質量平均分子量が２０００１〜５００００及び２１℃の水に対する溶解度が９０％以上の水溶性デキストリン化合物
【請求項２】
Ａ成分が、質量平均分子量が２０００〜１００００、分散度が１．２〜６．０及び２１℃の水に対する溶解度が９０％以上の水溶性デキストリン化合物である請求項１記載の水硬性高炉スラグ組成物。
【請求項３】
Ｂ成分が質量平均分子量が２５０００〜３５０００、分散度が２．０〜８．０及び２１℃の水に対する溶解度が９０％以上の水溶性デキストリン化合物である請求項１又は２記載の水硬性高炉スラグ組成物。
【請求項４】
混和剤が、Ａ成分を７０〜９９質量％及びＢ成分を１〜３０質量％（合計１００質量％）の割合で含有してなるものである請求項１〜３のいずれか一つの項記載の水硬性高炉スラグ組成物。
【請求項５】
結合材が、高炉スラグ微粉末を６０〜７０質量％、ポルトランドセメントを２５〜３５質量％及び硫酸塩をＳＯ３換算で１．０〜５．０質量％（高炉スラグ微粉末、ポルトランドセメント及び硫酸塩の合計１００質量％）の割合で含有してなるものである請求項１〜４のいずれか一つの項記載の水硬性高炉スラグ組成物。
【請求項６】
結合材が、更に下記の石灰石微粉末を結合材中に３〜２０質量％となるよう含有するものである請求項１〜５のいずれか一つの項記載の水硬性高炉スラグ組成物。
石灰石微粉末：粉末度が３０００〜１２０００ｃｍ２／ｇ及びＣａＣＯ３含有量が７０質量％以上の石灰石微粉末。
【請求項７】
結合材１００質量部当たり混和剤を０．０２〜０．４０質量部の割合で含有する請求項１〜６のいずれか一つの項記載の水硬性高炉スラグ組成物。
【請求項８】
請求項１〜７のいずれか一つの項記載の水硬性高炉スラグ組成物を硬化して得られるコンクリート硬化体。
【発明の詳細な説明】
【技術分野】
【０００１】
本発明は水硬性高炉スラグ組成物及びコンクリート硬化体に関する。近年、副産物の有効利用、省資源・省エネルギー、地球温暖化対策のための炭酸ガス削減等の観点から、製鉄所から副産する高炉水砕スラグの微粉末をポルトランドセメントと混合した混合セメントの利用が、コンクリート硬化体を得る上において益々重要になっている。本発明は高炉スラグ微粉末を多く含有する結合材を用いた場合でも高品質のコンクリート硬化体を得ることができる水硬性高炉スラグ組成物及びこれを硬化して得られるコンクリート硬化体に関する。
【背景技術】
【０００２】
高炉スラグ微粉末を多く含有する結合材（以下、高炉スラグ高含有結合材という）を用いてコンクリート組成物を調製すると、以下の１）〜３）のような問題があることが指摘されている。すなわち、１）高炉スラグ高含有結合材を用いて調製したコンクリート組成物は、ポルトランドセメントを用いて調製したコンクリート組成物に比べて、得られるコンクリート硬化体の圧縮強度が低くなる傾向がある（標準水中養生供試体の圧縮強度が低い）。また  ２）高炉スラグ高含有結合材を用いて調製したコンクリート組成物を大型構造物に適用した場合、調製したコンクリート組成物が水和反応により硬化する過程で発熱により温度上昇する熱履歴を受けると、得られるコンクリート硬化体の構造体強度が低下する傾向があり（高温履歴構造体の圧縮強度が低い）、この傾向は調製時（練り混ぜ時）の温度が高いほど、また高炉スラグ微粉末の含有量が多い結合材を用いて調製したコンクリート組成物ほど著しい。更に３）高炉スラグ高含有結合材を用いて調製したコンクリート組成物から得られるコンクリート硬化体は構造体の品質管理で使用されるＳ値（標準水中養生供試体の圧縮強度と高温履歴構造体の圧縮強度との差）が大きくなり、構造体強度の底上げ量の必要値が大きくなる。従来、高炉スラグ高含有結合材を用いてＣＯ２の発生を抑制した環境性能の高いコンクリート組成物が知られており（例えば特許文献１参照）、またコンクリート組成物の水和反応による発熱を抑える混和剤等も知られている（例えば特許文献２〜８参照）。しかし、これらの従来技術では、前記の１）〜３）の問題を同時に且つ充分に解決することができない。
【先行技術文献】
【特許文献】
【０００３】
【特許文献１】特開２０１０−２８５２９１号公報
【特許文献２】特開昭５９−３０７４３号公報
【特許文献３】特開昭６３−１１７９４１号公報
【特許文献４】特開平１−２４２４４７号公報
【特許文献５】特開平６−２９８５６０号公報
【特許文献６】特開２００３−３４５６４号公報
【特許文献７】特開２００９−７１８７号公報
【特許文献８】特開２０１０−１８００６５号公報
【発明の概要】
【発明が解決しようとする課題】
【０００４】
本発明が解決しようとする課題は、１）高炉スラグ高含有結合材を用いて調製したコンクリート組成物（以下、かかるコンクリート組成物を水硬性高炉スラグ組成物という）は、得られるコンクリート硬化体の圧縮強度が低い、２）水硬性高炉スラグ組成物は水和反応により硬化する過程での発熱により温度上昇する熱履歴を受けると、得られるコンクリート硬化体の圧縮強度が低下する、３）水硬性高炉スラグ組成物はＳ値が大きい、という複数の問題を、同時に且つ充分に解決できる水硬性高炉スラグ組成物及びこれを硬化して得られるコンクリート硬化体を提供する処にある。
【課題を解決するための手段】
【０００５】
本発明者らは、前記の課題を解決するべく鋭意研究した結果、特定の結合材に、特定の混和剤を、特定割合で含有させたものが好適であることを見出した。
【０００６】
すなわち本発明は、下記の結合材、下記の混和剤、水、細骨材及び粗骨材を含有する水硬性高炉スラグ組成物であって、該結合材１００質量部当たり該混和剤を０．０１〜０．５０質量部の割合で含有することを特徴とする水硬性高炉スラグ組成物に係る。また本発明は、かかる水硬性高炉スラグ組成物を硬化して得られるコンクリート硬化体に係る。
【０００７】
結合材：粉末度が３０００〜８０００ｃｍ２／ｇの高炉スラグ微粉末を４０〜８０質量％、ポルトランドセメントを１５〜５５質量％及び硫酸塩をＳＯ３換算で１．０〜５．０質量％（高炉スラグ微粉末、ポルトランドセメント及び硫酸塩の合計１００質量％）の割合で含有してなるもの。
【０００８】
混和剤：下記のＡ成分と下記のＢ成分の２成分からなり、且つＡ成分を５０〜９９質量％及びＢ成分を１〜５０質量％（合計１００質量％）の割合で含有してなるもの。
Ａ成分：質量平均分子量が１０００〜２００００及び２１℃の水に対する溶解度が９０％以上の水溶性デキストリン化合物
Ｂ成分：質量平均分子量が２０００１〜５００００及び２１℃の水に対する溶解度が９０％以上の水溶性デキストリン化合物
【０００９】
本発明に係る水硬性高炉スラグ組成物（以下、本発明の組成物という）に供する混和剤は、前記のＡ成分と前記のＢ成分の２成分からなるものである。Ａ成分は質量平均分子量が１０００〜２００００及び２１℃の水に対する溶解度が９０％以上の水溶性デキストリン化合物であり、Ｂ成分は質量平均分子量が２０００１〜５００００及び２１℃の水に対する溶解度が９０％以上の水溶性デキストリン化合物である。
【００１０】
デキストリン化合物は澱粉をアミラーゼ類等の酵素や酸等で加水分解して得られる植物由来の高分子系化合物の総称である。厚肉のコンクリート硬化体における水和熱によるひび割れを防止するために特定のデキストリンを利用する技術は既に提案されている（例えば前記の特許文献２〜８参照）。コンクリート部材（例えば肉厚の壁）の温度が水和熱によって上昇し、再度外気温まで低下するプロセスで、この部材が他の部材（例えば底版）によって拘束されると、概念的には下記の数１のような引張応力が発生し、ひび割れにいたる。
【００１１】
【数１】
2014125370.tif 000002
【００１２】
数１において、
σ：引張応力
Ｒ：拘束度
Ｔ：温度上昇量
α：線膨張係数
Ｅ１：昇温時の平均ヤング率
Ｅ２：降温時の平均ヤング率（Ｅ２＞＞Ｅ１）
【００１３】
コンクリート硬化体のひび割れを防止するには温度の上昇量を抑制することが何よりも有効である。そのため、例えば特許文献２では常温での溶解度を１０〜５０質量％、温度６０℃での溶解度を５０〜１００質量％としたデキストリンが有効に温度上昇を抑制することを示している。これはセメントの反応を遅らせて温度上昇を抑制するデキストリンを高温時まで残すことに着目した技術である。ただし、この技術は、温度の上昇抑制には有効であっても、セメントの凝結が遅くなり過ぎることや得られるコンクリート硬化体の圧縮強度が低下することに問題がある。
【００１４】
これに対して本発明者らは、各種のデキストリンが水硬性高炉スラグ組成物から得られるコンクリート硬化体の圧縮強度に及ぼす影響を研究した結果、常温で水に溶解するデキストリン（２１℃の溶解度が９０％以上のデキストリン）が分子量に応じて前記の１）〜３）の問題を同時に且つ充分に解決できることを見出した。すなわち、質量平均分子量１０００〜２００００の範囲の水溶性デキストリン（Ａ成分）が前記の課題１）と２）の解決に有効であり、また質量平均分子量２０００１〜５００００の水溶性デキストリン（Ｂ成分）が前記課題３）の解決に有効なことを見出したのである。更に両者を併用することによって、前記の課題１）〜３）を同時に且つ充分に解決できた。かかる効果が発揮される理由は必ずしも明らかでないが、Ａ成分は水和生成物によるスラグの反応阻害を抑制しているものと推定され、またＢ成分は分子量が大きいため、高温時に加水分解されて低分子化し、効果を発揮するものと推定される。
【００１５】
本発明の組成物に供する混和剤のＡ成分は、２１℃の水に対する溶解度が９０％以上の水溶性デキストリン化合物であって、質量平均分子量が１０００〜２００００のもの、好ましくは質量平均分子量が２０００〜１００００のものである。本発明において、デキストリン化合物の質量平均分子量は水系のＧＰＣ法（ゲル浸透クロマトグラフ法、以下同じ）で測定したポリエチレングリコール換算の質量平均分子量である。Ａ成分のデキストリン化合物はＧＰＣ法で測定した分子量分布曲線における分散度（質量平均分子量Ｍｗ／数平均分子量Ｍｎの比）が１．２〜６．０のものが好ましい。分散度がかかる範囲よりも大きいと、本発明が目的とする強度増進効果が低下する傾向がある。このような分散度の小さいデキストリン化合物それ自体は公知の方法（例えば特開２００８−２２２８２２号公報に記載された方法）で製造され、通常は食品添加物等の用途に粉末品として供給されている。またＢ成分は、同様に２１℃の水に対する溶解度が９０％以上の水溶性デキストリン化合物であって、質量平均分子量が２０００１〜５００００のもの、好ましくは質量平均分子量が２５０００〜３５０００のものであり、分散度が２．０〜８．０のものである。
【００１６】
混和剤を構成するＡ成分及びＢ成分の２成分は、本発明の目的において、次の特長を有する。すなわち、Ａ成分は、標準水中養生供試体の圧縮強度と高温履歴構造体の圧縮強度の両方を増進させる。一方、Ｂ成分は特に標準水中養生供試体の圧縮強度と高温履歴構造体の圧縮強度の差、すなわちＳ値を小さくする性能を有する。本発明では、かかる２成分の性能を活用することによって、前記した複数の問題を同時に且つ充分に解消できる。
【００１７】
本発明の組成物に供する混和剤は、以上説明したＡ成分とＢ成分の２成分からなり、且つＡ成分を５０〜９９質量％及びＢ成分を１〜５０質量％（合計１００質量％）の割合で含有してなるものであって、好ましくはＡ成分を７０〜９９質量％及びＢ成分を１〜３０質量％（合計１００質量％）の割合で含有してなるものである。Ａ成分及びＢ成分の割合がかかる特定の範囲から外れると、標準水中養生供試体の圧縮強度の増進、高温履歴構造体の圧縮強度の増進及びＳ値を小さくするという、前記した１）〜３）の問題を同時に且つ充分に解決することはできない。
【００１８】
本発明の組成物において、混和剤の含有量は通常、結合材１００質量部当たり、０．０１〜０．５０質量部の割合とするが、０．０２〜０．４０質量部の割合とするのが好ましい。含有量がこれらの割合より多い場合には凝結遅延が大きくなって、得られるコンクリート硬化体が初期材齢では硬化不良となる問題が起こり、逆に少ない場合は本発明が目的とする効果は得られない。
【００１９】
本発明の組成物に供する結合材は、粉末度が３０００〜８０００ｃｍ２／ｇの高炉スラグ微粉末を４０〜８０質量％、ポルトランドセメントを１５〜５５質量％及び硫酸塩をＳＯ３換算で１．０〜５．０質量％（高炉スラグ微粉末、ポルトランドセメント及び硫酸塩の合計１００質量％）の割合で含有してなるものであり、好ましくは高炉スラグ微粉末を６０〜７０質量％、ポルトランドセメントを２５〜３５質量％及び硫酸塩をＳＯ３換算で１．０〜５．０質量％（高炉スラグ微粉末、ポルトランドセメント及び硫酸塩の合計１００質量％）の割合で含有してなるものである。普通ポルトランドセメントと高炉スラグ微粉末とを混合したものとしては、ＪＩＳ規格を満足する高炉セメントがある。高炉セメントは、高炉スラグ微粉末の分量によって、高炉セメントＡ種（５質量％超〜３０質量％）、高炉セメントＢ種（３０質量％超〜６０質量％）及び高炉セメントＣ種（６０質量％超〜７０質量％）の３種類に分類されている。本発明の組成物に供する結合材は、前記したものであれば特に制限されるものではなく、ＪＩＳ規格を満足する高炉セメントＢ種及び高炉セメントＣ種を使用することができ、なかでも高炉スラグ微粉末の分量が最も多い高炉セメントＣ種を使用することができる。
【００２０】
本発明の組成物に供する結合材は、前記した高炉スラグ微粉末、ポルトランドセメント及び硫酸塩以外にも、その性能を向上させる目的で、更に石灰石微粉末、フライアッシュ、シリカフューム等を併用することもできる。なかでも、粉末度が３０００〜１２０００ｃｍ２／ｇ及びＣａＣＯ３含有量が７０質量％以上の石灰石微粉末を結合材中に３〜２０質量％となるよう、好ましくは５〜１５質量％となるよう併用したものは、調製した水硬性高炉スラグ組成物の流動性と得られるコンクリート硬化体の強度が向上する。
【００２１】
本発明の組成物に供する細骨材としては、公知の川砂、砕砂、山砂等が挙げられ、また粗骨材としては公知の川砂利、砕石、軽量骨材等が挙げられる。
【００２２】
本発明の組成物には、必要に応じて他の混和剤を併用することもできる。かかる他の混和剤としては、ＡＥ減水剤、高性能ＡＥ減水剤、ＡＥ剤、消泡剤、防水剤、防腐剤、防錆剤等が挙げられる。
【００２３】
本発明の組成物は、以上説明した結合材、混和剤、水、細骨材及び粗骨材を公知の方法で練り混ぜることにより調製することができる。具体的には、結合材、水の一部、細骨材及び粗骨材をミキサーで混練する一方で、前記した混和剤と、更に必要に応じてセメント分散剤及びＡＥ調節剤を水の残部で希釈して、しかる後に双方を練り混ぜる方法で調製することができる。この場合、前記した混和剤は、通常粉末で供給されるデキストリン化合物を予め室温で水の一部に完全に溶解し、デキストリンの１０〜５０質量％水溶液としたものを用いるのが練り混ぜの均一性を図る点で好ましい。
【発明の効果】
【００２４】
本発明によると、高炉スラグ高含有結合材を用いた場合であっても、得られるコンクリート硬化体の圧縮強度を増進させ、しかも高温の熱履歴を受けたときでも得られるコンクリート硬化体の圧縮強度を増進させ、同時にＳ値を小さくするというバランス性能に優れた効果を発揮する。
【００２５】
以下、本発明の構成及び効果をより具体的にするため、実施例等を挙げるが、本発明が該実施例に限定されるというものではない。なお、以下の実施例等において、別に記載しない限り、％は質量％を、また部は質量部を意味する。
【実施例】
【００２６】
試験区分１（混和剤の調製）
・Ａ成分及びＢ成分の調製
食品添加物として流通している多くのデキストリン化合物のなかから、ＧＰＣ法による分子量及び分散度の測定を行ない、分子量及び分散度が異なる各種のデキストリン化合物を準備した。それらのなかからＡ成分又はＢ成分に相当するデキストリン化合物を選択し、それらの３０％水溶液を調製した。選択したＡ成分及びＢ成分の内容を表１にまとめて示した。
【００２７】
【表１】
2014125370.tif 000003
【００２８】
表１において、
分子量：ＧＰＣ法によるポリエチレングリコール換算の質量平均分子量又は数平均分子量
分散度：質量平均分子量（Ｍｗ）を数平均分子量（Ｍｎ）で除した数値
【００２９】
・混和剤の調製
前記したＡ成分の水溶液とＢ成分の水溶液を所定の比率で混合し、Ａ成分とＢ成分の２成分の混合物からなる混和剤（Ｐ−１）〜（Ｐ−１１）の３０％水溶液を調製した。同様にして、混和剤（Ｒ−１）〜（Ｒ−１３）の３０％水溶液を調製した。調製した各水溶液における混和剤の内容を表２にまとめて示した。
【００３０】
【表２】
2014125370.tif 000004
【００３１】
表２において、
Ａ成分：表１に記載のＡ成分
Ｂ成分：表１に記載のＢ成分
＊１：質量平均分子量６４０００及び分散度１０．７のデキストリン化合物
＊２：質量平均分子量８００及び分散度２．５のデキストリン化合物
＊３：タンニン酸
＊４：デンプン
【００３２】
試験区分２（結合材の調製）
表３に記載の配合条件で、高炉スラグ微粉末、無水石膏、普通ポルトランドセメント、石灰石微粉末を用いて結合材を調製し、結合材（ｓｂ−１）〜（ｓｂ−３）を得た。
【００３３】
【表３】
2014125370.tif 000005
【００３４】
表３において、
ｓｇ−１：粉末度が６１５０ｃｍ２／ｇ及び密度が３．０１ｇ／ｃｍ３の高炉スラグ微粉末
ｓｇ−２：粉末度が４１００ｃｍ２／ｇ及び密度が３．０４ｇ／ｃｍ３の高炉スラグ微粉末
ｇｐ−１：粉末度が４０８０ｃｍ２／ｇ及び密度が３．０１ｇ／ｃｍ３の無水石膏
ｐｃ−１：普通ポルトランドセメント
石灰石微粉末：粉末度が５５００ｃｍ２／ｇ及びＣａＣＯ３含有量が９７質量％の石灰石微粉末
【００３５】
試験区分３（水硬性高炉スラグ組成物等の調製及び評価）
・実施例１〜１７及び比較例１〜２２（水硬性高炉スラグ組成物の調製）
表４に記載の配合条件で、５０リットルのパン型強制練りミキサーに、結合材、細骨材、水道水、ＡＥ減水剤（竹本油脂社製の商品名チューポールＥＸ５０）、ＡＥ調節剤（竹本油脂社製の商品名ＡＥ３００）及び表２記載の混和剤の３０％水溶液の各所定量を順次投入して、均一なスラリーとなるまで練り混ぜた。次に、粗骨材を投入して３０秒間練り混ぜ、目標スランプが１８±１ｃｍ、目標空気量が４．５±０．５％とした実施例１〜１７及び比較例１〜２２の水硬性高炉スラグ組成物等を調製した。練り混ぜ時の温度はいずれも３０℃であった。調製した各例の水硬性高炉スラグ組成物等の内容を表５及び表６にまとめて示した。
【００３６】
【表４】
2014125370.tif 000006
【００３７】
表４において、
ｓｂ−１〜ｓｂ−３：表３に記載の結合材
細骨材：大井川水系砂、密度が２．５８ｇ/ｃｍ３
粗骨材：岡崎産砕石、密度が２．６８ｇ/ｃｍ３
【００３８】
・調製した水硬性高炉スラグ組成物等の評価
調製した各例の水硬性高炉スラグ組成物等について、スランプ、空気量、標準水中養生供試体の圧縮強度、高温履歴供試体の圧縮強度及びＳ値を下記のように求めた。結果を表５及び表６にまとめて示した。
【００３９】
・スランプ（ｃｍ）：練り混ぜ直後の水硬性高炉スラグ組成物等について、ＪＩＳ−Ａ１１０１に準拠して測定した。
・空気量（容量％）：練り混ぜ直後の水硬性高炉スラグ組成物等について、ＪＩＳ−Ａ１１２８に準拠して測定した。
・標準水中養生供試体の圧縮強度（Ｎ／ｍｍ２）：練り混ぜて調製した各例の水硬性高炉スラグ組成物等を直径１０ｃｍ×高さ２０ｃｍの円柱モールドに充填し、２０℃の水中で材齢２８日まで水中養生した供試体について、ＪＩＳ−Ａ１１０８に準拠して測定した。
・高温履歴供試体の圧縮強度（Ｎ／ｍｍ２）：練り混ぜて調製した各例の水硬性高炉スラグ組成物等を直径１０ｃｍ×高さ２０ｃｍの円柱モールドに充填したものを９本作製した。内寸が５００ｍｍ×５００ｍｍ×４００ｍｍで、周囲６面を厚さ約３０ｃｍの断熱材（発砲スチレン）で覆った断熱箱内に、前記の９本を縦３本×横３本の等間隔で並列静置し、中心位置の１本に熱電対を設置して内部の温度上昇履歴を測定した（最高発熱温度４０〜６０℃）。かかる高温履歴の負荷を材齢２８日まで継続した高温履歴供試体について、ＪＩＳ−Ａ１１０８に準拠して圧縮強度を測定した。
・Ｓ値：標準水中養生供試体の圧縮強度（材齢２８日）から高温履歴供試体の圧縮強度（材齢２８日）を差し引いた数値。この数値は小さいほど好ましい。
【００４０】
【表５】
2014125370.tif 000007
【００４１】
【表６】
2014125370.tif 000008
【００４２】
表５及び表６において、
配合条件：表４に記載の配合条件
混合剤の種類：表２に記載の混和剤の種類
混和剤の使用量：結合材１００質量部に対する混和剤の添加質量部。
Ｓ値：標準水中養生供試体の圧縮強度（材齢２８日）から高温履歴供試体の圧縮強度（材齢２８日）を差し引いた値
＊５：各実施例の標準水中養生供試体の圧縮強度（材齢２８日）から相当する配合条件の混和剤を用いなかった比較例（比較例１、１６又は２２）の標準水中養生供試体の圧縮強度（材齢２８日）を差し引いた値
＊６：各実施例の高温履歴供試体の圧縮強度（材齢２８日）から相当する配合条件の混和剤を用いなかった比較例（比較例１、１６又は２２）の高温履歴供試体の圧縮強度（材齢２８日）を差し引いた値
＊７：各比較例の標準水中養生供試体の圧縮強度（材齢２８日）から相当する配合条件の混和剤を用いなかった比較例（比較例１、１６又は２２）の標準水中養生供試体の圧縮強度を差し引いた値
＊８：各比較例の高温履歴供試体の圧縮強度（材齢２８日）から相当する配合条件の混和剤を用いなかった比較例（比較例１、１６又は２２）の高温履歴供試体の圧縮強度（材齢２８日）を差し引いた値
【００４３】
表５及び表６の結果からも明らかなように、各実施例の水硬性高炉スラグ組成物は、各比較例の水硬性高炉スラグ組成物に比べ、得られるコンクリート硬化体の圧縮強度の発現が高く、高温履歴後においても圧縮強度が高いという増進効果が得られており、しかもＳ値の小さいものが得られている。本発明によると、高炉スラグ高含有結合材を用いた場合の複数の問題を同時にバランスよく改善できるのである。